(57)【特許請求の範囲】
【請求項１】
コンピュータ制御によって製造される、織りパターンを有する非周期的に織られた織布であって、
前記コンピュータ制御では、２本の緯糸と、前記緯糸に対して直角に延びる２本の経糸とからなる正方形の開始パターン（Ｑ）において、一辺の中央を周方向の回転中心として、前記開始パターンの前記回転中心の周りを９０°、次いで１８０°、次いで２７０°回転させた３つのコピーを互いに重ねながら扇状に配置することで複合パターンを得て、前記複合パターンを、次々に回転させたコピーからなる、対応して次に得られる扇状の構成物を得るための開始パターンとする方法で、前記織物に対応する糸同士の交点から所望のサイズのパターンが反復的に展開され、前記開始パターン（Ｑ）において、一方の上側の緯糸が前記２本の経糸の上を通り越し、他方の下側の緯糸が、左から右に向かって、まず前記経糸の１本の上を通り越し、次に他の経糸の下を通り、前記織布の織物構造の糸が１本から最大３本の糸を直交するように非周期的に通り越すことを特徴とする、
非周期的に織られた織布。
【発明の詳細な説明】
【技術分野】
【０００１】
一般的に、本発明は、織布、すなわち、任意の材料の織物、特に、例えば炭素繊維、ガラス繊維、合成繊維、天然繊維などの織物のような工業用織物に関する。
【０００２】
特に、本発明は、２本の緯糸と、２本の緯糸に対して直角に延びる２本の経糸とからなる正方形の開始パターン（Ｑ）において、一辺の中央を周方向の回転中心として、当該開始パターンの回転中心の周りを９０°、次いで１８０°、次いで２７０°回転させた３つのコピーを互いに重ねながら配置することで複合パターンを得て、当該複合パターンを、９０°、次いで１８０°、次いで２７０°回転させたコピーからなる、対応して次に得られる扇状の構成物を得るための開始パターンとする方法で、織物に対応する糸同士の交点から所望のサイズのパターンが反復的に展開され、このような方法で製造される織りパターンを示す非周期的に織られた織布に関する。
【背景技術】
【０００３】
本発明は、他の非周期的又は周期的に織られた織布と比較して、平面構造における強度（最大の引張強度）は同じであり、より良好な通気性及びより大きな引裂き伝播強度を示す非周期的に織られた織布を提供することを目的とする。
【０００４】
非周期的に織られた織布材は、コンピュータ制御の織機を用いて誘導回転（ＩＲ）の方法に従って、製造される。特に、オーストリア特許第５１２０６０号明細書を参照すると、主に、３段階ＩＲ法の再帰的方法が説明されており、本明細書においても、本発明の織物の製造に関して重要であるため、以下でより詳細に説明する。
【０００５】
この場合、織物は機械によって製造され、糸同士の交点に対応する正方形の基本パターンを有する織りパターンが織物に数回配置される。その際、幾つかの正方形の基本パターン、すなわち、糸同士の幾つかの交点からなる正方形の開始パターンＱにおいて、一辺の中央を周方向の回転中心として、当該開始パターンの回転中心の周りを９０°、次いで１８０°、次いで２７０°回転させた３つのコピーを互いに重ねながら扇状に配置することで複合パターンを得て、複合パターンを９０°、次いで１８０°、次いで２７０°回転させたコピーからなる、次に得られる扇状の次の構成物を得るための開始パターンとする方法で、織物に対応する糸同士の交点から所望のサイズのパターンが反復的に展開され、織物中の糸は、互いに非周期的に、かつ、非対照的に、上下を通る。その際、基本パターンは、回転されると一様ではない。
【０００６】
当該パターンを正確に重ねた結果、３段階ＩＲ法は、第２の平行で隠れた非周期的かつ非対称な織りパターンと、織りパターンの後ろに正確に配置され、前景に見られる織りパターンと異なる、背景の織りパターンと、を同時に製造する。
【０００７】
一般に、３段階ＩＲ法の基本手順は、図１Ａから図１Ｃの例で図示されており、例示的な方法では、各反復の開始パターンが時計回りに回転され、中央の最東端の点、すなわち、右端の点が回転中心とする。
【０００８】
図１Ａは、いくつかの（４つの）正方形の基本パターン、すなわち、糸同士の幾つかの交点からなる正方形の開始パターンＱを示す。
【０００９】
図１Ｂによれば、手順Ｒ（０）、Ｒ’（０）、Ｒ’’（０）、Ｒ’’’（０）＝Ｒ１を参照すると、当該開始パターンＱは、一連の手順で複製され、開始パターンの位置の周りを回転するように配置される。
【００１０】
このように得られた複雑なパターンＲ（１）は、図１Ｃにおける再帰Ｑ、Ｒ（１）、Ｒ（２）、Ｒ（３）の各手順又は繰り返しを参照すると、コピーと回転による対応する方法で、さらにより複雑なパターンに変換され得る。
【００１１】
誘導回転の方法（オーストリア特許第５１２０６０号明細書を参照）は、再帰を含んでおり、中央の最東端だけでなく、開始パターンの最西端、最南端又は最北端も回転中心とされ、回転中心の周りを時計回りだけでなく反時計周りにも回転される。オーストリア特許第５１２０６０号公報は、図２に示すように、４つの等しい糸の交点からなる開始パターンＱを例として開示している。
【００１２】
当該開始パターンでは、４つの糸の全ての交点は、水平の糸（緯糸）が上を通り越し、垂直の糸（経糸）が下を通るといった方法で定義される。
【００１３】
３段階ＩＲ法によれば、図２Ａに示すように、織物構造内の糸は、最大７本の糸の上を直交するように非周期的に通り越す。織布は、糸が、４本より多く、最大７本の糸の上を直交するように非周期的に通り越すことを特徴とする。
【先行技術文献】
【特許文献】
【００１４】
【特許文献１】オーストリア特許第５１２０６０号明細書
【発明の概要】
【発明が解決しようとする課題】
【００１５】
この織物構造の解析によれば、確かに、良好な通気性とさらに引裂き伝播強度とを示される。しかしながら、糸が７本の糸を直交するように通り越す結果、平面構造内の強度及び引張強度がそれぞれ大幅に低下する。
【００１６】
本発明は、平面構造の強度の観点から、３段階ＩＲ法によって製造される織物構造の重要な最適化を目的とする。
【課題を解決するための手段】
【００１７】
この目的を達成するために、本発明に係る上述の織布は、開始パターン（Ｑ）において、一の緯糸が（左から右に向かって）まず複数の経糸のうちの１本の経糸の上を通り越し、次に他の経糸の下を通る。そして、他の緯糸が２本の経糸の上を通り越す結果、織物の織物構造中の糸が１本以上最大３本以下の糸の上を直交するように非周期的に通り越すことを特徴とする。
【発明の効果】
【００１８】
その結果、平面構造の強度及び最大引張強度がそれぞれ維持されながらも、通気性及び引裂き伝播強度が向上される。
【図面の簡単な説明】
【００１９】
好ましくは、拡張された開始パターンが想定される。この拡張された開始パターンは、上述の開始パターンを４つ組み合わせることにより形成されるものである。
【００２０】
具体的には、図面によって示される。
【図１】図１は、３段階ＩＲ法の様々なステップの概略図である。
【図２】図２は、オーストリア特許第５１２０６０号明細書に開示されている開始パターンＱを有する３段階ＩＲ法の様々なステップの概略図である。
【図２Ａ】図２Ａは、オーストリア特許第５１２０６０号明細書に開示されている開始パターンＱを有する３段階ＩＲ法の様々なステップの概略図である。
【図３】図３は、本発明における開始パターンＱを有する３段階ＩＲ法の様々なステップの概略図である。
【図３Ａ】図３Ａは、本発明における開始パターンＱを有する３段階ＩＲ法の様々なステップの概略図である。
【図４】図４は、図３の開始パターンＱの４つのコピーが正方形に配置されてなる開始パターンＱを用いた３段階ＩＲ法の様々なステップの概略図である。
【図４Ａ】図４Ａは、図３の開始パターンＱの４つのコピーが正方形に配置されてなる開始パターンＱを用いた３段階ＩＲ法の様々なステップの概略図である。
【図５】図５は、相互反転により生じる２つの開始パターンＱの概略図である。
【発明を実施するための形態】
【００２１】
特に、非常に特異的な開始パターンＱが形成される。この開始パターンＱとは、４つの糸の交点からなり、右上の糸の交点が他の３本の糸の交点に対して９０度回転され、その結果、図３に示すように、垂直糸（経糸）が上を通り越し、水平糸（緯糸）が下を通るように形成される。３段階ＩＲ法によれば、図３Ａに示すように、織物構造内の糸は、最大３本の糸の上を直交するように非周期的に通り越す。この結果、以下の試験結果に示されるように、材料の非周期性及び不均一性にもかかわらず、平面構造内の強度及び最大引張強度はそれぞれ維持される。なお、上記試験は、「Ｓｔａａｔｌｉｃｈｅ  Ｖｅｒｓｕｃｈｓａｎｓｔａｌｔ  ｆｕｅｒ  Ｔｅｘｔｉｌ  ｕｎｄ  Ｉｎｆｏｒｍａｔｉｋ（織物及びコンピュータサイエンス国立試験センター）」によって実施され、以下の表を参照する。
【００２２】
図３Ａに示す織物に関するこれらの試験は、周期的に織られた織物と比較した場合、著しく良好な通気性、及び、より大きな引裂き伝播強度を示しながらも、主に、平面構造においては、均一な強度及び最大引張強度を示す。例えば、図３に具体的に示す開始パターンＱを使用した結果は、これまで全体的に知られていない最良の織物特性を示す。
【００２３】
ウィーン（オーストリア）の「Ｓｔａａｔｌｉｃｈｅ  Ｖｅｒｓｕｃｈｓａｎｓｔａｌｔ  ｆｕｅｒ  Ｔｅｘｔｉｌ  ｕｎｄ  Ｉｎｆｏｒｍａｔｉｋ」は、欧州国際標準規格に準拠のコンピュータ制御のジャカード織の織機を用いて、３段階ＩＲ法によって非周期的に織られた織物を具体的に試験に供した。以下の表１の試験プロトコルを参照されたい。
【００２４】
表１では、図３Ａに示すような製織パターンを示す非周期的に織られた織物を「ＩＲ試作品」と見做す。
【００２５】
「テンセル（登録商標）」ビスコースステープルファイバーの例示的な使用では、同一の経糸及び緯糸密度を有するクレープ織及び綾織などの典型的な従来の周期的に織られた織物と比較して、緯糸方向と同様に、経糸方向における引裂き伝播強度がより大きかった。
【００２６】
さらに、非周期的に生じる緩い織込密度により、この試験では、著しく良好な通気性を示した。このときにおいて、経糸方向における平面構造の強度（最大引張強度）は、ほぼ同じであり、さらに、緯糸方向においてわずかに増加した。
【００２７】
【表１】
0006600070.tif 000002
【００２８】
さらに、経糸としてテンセル撚糸及び緯糸としてポリアミド糸を使用した「Ｓｔａａｔｌｉｃｈｅ  Ｖｅｒｓｕｃｈｓａｎｓｔａｌｔ  ｆｕｅｒ  Ｔｅｘｔｉｌ  ｕｎｄ  Ｉｎｆｏｒｍａｔｉｋ」による試験の結果、同様の測定結果が得られた。
【００２９】
以下の表２及び表３から推測されるように、それらの測定値は、通気性が実質的に増加し、引裂き伝播強度が向上されることを示しただけではなく、とりわけ、最大引張強度が増加し、その結果、平面構造における強度が向上することも示した。
【００３０】
【表２】
0006600070.tif 000003
【００３１】
試験の測定値：テンセル／ポリアミド
最大密度のテンセル緯糸及びポリアミド経糸
出典：「Ｓｔａａｔｌｉｃｈｅ  Ｖｅｒｓｕｃｈｓａｎｓｔａｌｔ  ｆｕｅｒ  Ｔｅｘｔｉｌ  ｕｎｄ  Ｉｎｆｏｒｍａｔｉｋ」
試験実施者：クリスチャン・スパナ、ＯＳｔＲ（教師）、教授、工学ディプロム（工学修士）
【００３２】
【表３】
0006600070.tif 000004
【００３３】
試験の測定値：テンセル／ポリアミド
低密度のテンセル緯糸及びポリアミド経糸
出典：「Ｓｔａａｔｌｉｃｈｅ  Ｖｅｒｓｕｃｈｓａｎｓｔａｌｔ  ｆｕｅｒ  Ｔｅｘｔｉｌ  ｕｎｄ  Ｉｎｆｏｒｍａｔｉｋ」  試験実施者：クリスチャン・スパナ、ＯＳｔＲ（教師）、教授、工学ディプロム（工学修士）
さらに、図３に具体的に示す開始パターンＱを使用すると、当該開始パターンＱからの回転又は反転によって生じる複数の開始パターンが得られる。なお、図５に具体的に示す開始パターンも参照されたい。これらの開始パターンを使用し、３段階ＩＲ法に従うと、図３Ａの図と同様に、糸が１本から最大３本の糸の上を直交するように非周期的に通り越す織物構造が得られる。
【００３４】
３段階ＩＲ法を用いて非周期的に織られる織布の製造では、このグループの開始パターンの組み合わせに基づいて形成されるより大きな開始パターンが使用される。その結果として得られる織物構造では、複数の糸が３本より多くの糸の上を直交するように通り越えることで、さらに平面構造の強さが低下する。一例として、図４の開始パターンＱは、図３の開始パターンＱの４つのコピーを正方形に配置して形成される。３段階ＩＲ法によって、織物構造は生成される。この方法では、図４Ａに示すように、糸は、１本から最大５本の糸の上を直交するように非周期的に通り越す。
【００３５】
開始パターンを形成する拡張工程は、線形変換により組み合わせられ、連続的に繰り返され得る。
【図１Ａ】
0006600070.tif 000005
【図１Ｂ】
0006600070.tif 000006
【図１Ｃ】
0006600070.tif 000007
【図２】
0006600070.tif 000008
【図２Ａ】
0006600070.tif 000009
【図３】
0006600070.tif 000010
【図３Ａ】
0006600070.tif 000011
【図４】
0006600070.tif 000012
【図４Ａ】
0006600070.tif 000013
【図５】
0006600070.tif 000014